이 를 해결 하 기 위해 본 발명 은 탄소 함량 이 0 . 15 ~ 0 . 35 % 저탄소강 을 소재 로 하 여 소재 비용 의 절감 과 중탄소강 보다 우수 한 경도 를 얻 으면서 도 템퍼링 온도 의 저온 에 따른 에너지 절감 및 표면 경도 두께 역시 중탄소강 보다 얇 은 두께 로 변형 교정 이 필요 없 어 공정 단계 의 단축 을 통한 생산 성 및 생산 효율 을 증대 할 수 있 다 .